(57)【要約】【課題】ソフトな風合いを損なわずぬれ感の少ない織編物およびかかる織編物を用いてなる繊維製品を提供する。【解決手段】有機繊維からなる織編物の少なくとも一面に、少なくとも多角形が角部で連続する部分を有するパターンで付着してなることを特徴とするぬれ感の少ない織編物、およびかかる織編物を用いてなるスポーツ衣料、インナー衣料、紳士衣料、婦人衣料などの繊維製品。【選択図】図１
2005336633.tif 000002
【特許請求の範囲】
【請求項１】
有機繊維からなる織編物の少なくとも一面に、少なくとも多角形が角部で連続する部分を有するパターンで撥水剤が付着してなることを特徴とするぬれ感の少ない織編物。
【請求項２】
撥水剤が織編物の片面にのみ付着してなる請求項１に記載のぬれ感の少ない織編物。
【請求項３】
多角形が四角形または三角形である請求項１または請求項２に記載のぬれ感の少ない織編物。
【請求項４】
多角形の一辺の長さが０．５〜２．０ｍｍの範囲内である請求項１〜３のいずれかに記載のぬれ感の少ない織編物。
【請求項５】
撥水剤の付着パターンにおいて、塗布部の面積比率が３０〜８５％の範囲内である請求項１〜４のいずれかに記載のぬれ感の少ない織編物。
【請求項６】
織編物の厚みが０．４〜１．５ｍｍの範囲内である請求項１〜５のいずれかに記載のぬれ感の少ない織編物。
【請求項７】
織編物に、単糸断面形状が異型断面の有機繊維が含まれる請求項１〜６のいずれかに記載のぬれ感の少ない織編物。
【請求項８】
織編物に、単糸繊維表面にボイドおよび／またはクラックを有する有機繊維が含まれる請求項１〜７のいずれかに記載のぬれ感の少ない織編物。
【請求項９】
織編物を構成する有機繊維がポリエステル繊維である請求項１〜８のいずれかに記載のぬれ感の少ない織編物。
【請求項１０】
請求項１〜９のいずれかに記載の織編物を用いてなる、スポーツ衣料、インナー衣料、紳士衣料、および婦人衣料の群より選ばれるいずれかの繊維製品。
【発明の詳細な説明】
【技術分野】
【０００１】
本発明は、有機繊維からなり少なくとも１面に撥水剤が付着してなる織編物であって、ソフトな風合いを損なわずかつぬれ感の少ない織編物およびかかる織編物を用いてなる繊維製品に関するものである。
【背景技術】
【０００２】
従来、ぬれ感の少ない織編物としては、布帛の表面層を疎水性繊維で構成し、一方裏面層を親水性繊維で構成した多層構造布帛（例えば特許文献１参照）や、生地全体を撥水加工した後に、裏面をオゾン処理して吸水性を付与したもの（例えば特許文献２参照）などが提案されている。これらは、裏面に吸水性を付与することによりぬれ感の減少を狙ったものであるが、裏面に汗が残留するためぬれ感が十分には減少しないという問題があった。
【０００３】
また特許文献３では、織編物の片面に撥水剤を縦横格子状や線状などの模様状に塗布し、肌側裏面における汗の拡散を防止した、ぬれ感の少ない織編物が提案されている。しかしながら、撥水剤を縦横格子状や線状などの模様状に塗布するとぬれ感は低減できるものの、塗布された撥水剤によりソフトな風合いが損なわれるという問題があった。
【０００４】
【特許文献１】特開平１０−２５６４２号公報
【特許文献２】特開平５−２８７６７４号公報
【特許文献３】特開平７−４２０７５号公報
【発明の開示】
【発明が解決しようとする課題】
【０００５】
本発明は、上記の背景に鑑みなされたものであり、その目的は、ソフトな風合いを損なわずぬれ感の少ない織編物およびかかる織編物を用いてなる繊維製品を提供することにある。
【課題を解決するための手段】
【０００６】
本発明者は、上記目的を達成するため鋭意検討した結果、有機繊維からなる織編物に、少なくとも多角形が角部で連続する部分を有するパターンで撥水剤を塗布することにより、所望のソフトな風合いを損なわずぬれ感の少ない織編物が得られることを見出し、さらに鋭意検討を重ねることにより本発明に想到した。
【０００７】
かくして、本発明によれば「有機繊維からなる織編物の少なくとも一面に、少なくとも多角形が角部で連続する部分を有するパターンで撥水剤が付着してなることを特徴とするぬれ感の少ない織編物。」が提供される。
【０００８】
その際、撥水剤が織編物の片面にのみ付着していることが好ましい。また、多角形としては、四角形または三角形が好ましい。多角形の一辺の長さとしては０．５〜２．０ｍｍの範囲内であることが好ましい。さらに、撥水剤の付着パターンにおいて、塗布部の面積比率が３０〜８５％の範囲内であることが好ましい。
【０００９】
本発明の織編物において、織編物の厚みが０．４〜１．５ｍｍの範囲内であることが好ましい。さらに、単糸断面形状が異型断面の有機繊維が織編物に含まれると吸水性が向上し好ましい。また、単糸繊維表面にボイドおよび／またはクラックを有する有機繊維が織編物に含まれていてもよい。織編物を構成する有機繊維はポリエステル繊維であることが好ましい。
【００１０】
また、本発明によれば、前記の織編物を用いてなる、スポーツ衣料、インナー衣料、紳士衣料、婦人衣料などの繊維製品が提供される。
【発明の効果】
【００１１】
本発明によれば、ソフトな風合いを損なわずかつぬれ感の少ない織編物およびかかる織編物を用いてなる繊維製品が得られる。
【発明を実施するための最良の形態】
【００１２】
以下、本発明の実施の形態について詳細に説明する。
本発明の織編物は有機繊維で構成され、織編物の少なくとも一面に、少なくとも多角形が角部で連続する部分を有するパターンで撥水剤が付着している。ここで、撥水剤は織編物の両面に付着していてもよいが、片面だけに付着していることが好ましい。片面だけに付着させ、該面を裏面、すなわち織編物を衣料に使用した際に人体の肌側となる面とすることにより、発汗時に汗をすばやく吸収し外気側の面に拡散するため速乾性も得られる。また、撥水剤が片面だけに付着していると、ソフトな風合いも損なわれにくく好ましい。なお、撥水剤の織編物の厚さ方向への浸透度合は、撥水剤が付与された面から厚さの１／２以下（より好ましくは１／５以下）であることが好ましい。
【００１３】
また、少なくとも多角形が角部で連続する部分を有するパターンとは、多角形が四角形の場合を図１に模式的に示すように、多角形同士がその角部で接触している個所を有するパターンである。このように、多角形が角部で経方向および緯方向に連続していると、汗等の水は島状の非撥水部を通して、厚み方向に拡散する。その結果、撥水剤が付与された面には水がほとんど残らないので、ぬれ感は低減される。同時に、多角形同士が角部で点接触しているので、ソフトな風合いが損なわれるおそれがない。一方、図２に模式的に示す従来の縦横格子状パターンで撥水剤が付着していると、ぬれ感は低減できるもののソフトな風合いが損なわれるため好ましくない。
【００１４】
ここで、多角形としては、四角形または三角形が好ましい。また、多角形のサイズとしては、多角形の一辺の長さが０．５〜２．０ｍｍ（より好ましくは０．７〜１．５ｍｍ）の範囲内であることが好ましい。該長さが０．５ｍｍよりも小さくても、逆に２．０ｍｍよりも大きくても、吸水性が低下するため十分にぬれ感を低減できないおそれがある。
【００１５】
前記撥水剤の付着パターンにおいて、塗布部の面積比率は、３０〜８５％（より好ましくは４０〜７０％）の範囲内であることが好ましい。該塗布部面積比率が３０％よりも小さいと、吸水時に水が面方向にひろがり、ぬれ感を十分低減できないおそれがある。逆に、該塗布部面積比率が８５％よりも大きいと、吸水性が低下するだけでなく、ソフトな風合いを損なうおそれがある。
【００１６】
前記塗布部面積比率は下記式で示されるものである。
塗布部面積比率（％）＝（塗布部面積）／（（塗布部面積）＋（非塗布部面積））×１００
なお、前記パターンにおいて、少なくとも多角形同士が角部でつながっている個所があればよく、多角形の全個数のうち３０％以上（好ましくは５０％以上）の多角形が他の多角形と角部でつながっていることが好ましい。また、多角形もほぼ多角形の形状をしておればよく、多角形の辺が曲線になっていてもさしつかえない。
【００１７】
本発明において、織編物の厚みが０．４〜１．５ｍｍであることが好ましい。該厚みが０．４ｍｍよりも小さいと、十分な吸水性が得られず十分にぬれ感を低減できないおそれがある。逆に該厚みが１．５ｍｍより大きいとソフトな風合いが損なわれるおそれがある。なお、織物については、その厚さをＪＩＳ  Ｌ  １０９６−１９９８、６．５の厚さ測定法により、編物については、その厚さをＪＩＳ  Ｌ  １０１８−１９９８、６．５の厚さ測定法により測定するものとする。
【００１８】
本発明の織編物を構成する有機繊維としては、ポリエステル、ポリアミド、ポリアクリルニトリル、ポリプロピレン等の合成繊維、レーヨンなどの再生繊維、綿、ウール、絹などの天然繊維、これらを複合したものなどが例示される。なかでも、速乾性の点でポリエステル繊維が好ましく例示される。ポリエステル繊維はジカルボン酸成分とジグリコール成分とから製造される。ジカルボン酸成分としては、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステル樹脂には、前記ジカルボン酸成分及びグリコール成分の他に第３成分を含んでいてもよい。該第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。さらには、ポリ乳酸などの生分解性を有するポリエステル繊維でもよい。
【００１９】
繊維を形成する樹脂中には、必要に応じて、艶消し剤（二酸化チタン）、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。なかでも、微細孔形成剤を含む繊維を用いて織編物を織編成した後、繊維表面に微細孔を形成すると吸水性が向上するのでぬれ感を十分に低減することができ好ましい。
【００２０】
繊維の形状としては、短繊維でもよいし長繊維（マルチフィラメント）でもよいが、吸水性の点で長繊維であることが好ましい。さらには、通常の仮撚捲縮加工が施された仮撚捲縮加工糸や２種以上の構成糸条を空気混繊加工や複合仮撚加工させた複合糸であってもよい。
【００２１】
有機繊維の単糸繊維繊度、総繊度、単糸数は、単糸繊維繊度０．５〜５．０ｄｔｅｘ、総繊度３０〜３００ｄｔｅｘ、単糸数３０〜２００本の範囲であることが好ましい。また、単糸繊維の断面形状には制限はなく、通常の円形断面のほかに三角、扁平、くびれ付扁平、十字形、六様形、あるいは中空形などの異型断面形状であってもよい。特に、図３に模式的に示すようなくびれ付扁平断面形状を採用すると、吸水性が向上するので、ぬれ感を十分低減することができ好ましい。
【００２２】
本発明の織編物は以下の製造方法により製造することができる。
まず、前記の有機繊維を用いて織編物を織編成する。ここで、織編物の織編組織は特に限定されないが、０．４〜１．５ｍｍの厚みを得る上で、例えば、織物では、一般に経二重組織、緯二重組織、二重組織、重ね組織などと称される二層構造織物が好適に例示される。また、編物では、２枚筬または３枚筬を用いた、ハーフ組織、ハーフベース組織、サテン組織などが好適に例示される。
【００２３】
また、織編物の密度としては、吸水性の点で高密度のほうが好ましく、経緯とも１００〜２００本／２．５４ｃｍの範囲内であることが好ましい。織編物の密度が該範囲よりも小さいと十分な吸水性が得られないおそれがある。逆に、織編物の密度が該範囲より大きいと製編織性が困難となるおそれがある。
【００２４】
次いで、前記織編物に必要に応じて、染色仕上げ加工や親水化加工（吸水加工）を施した後、市松格子状パターンで撥水剤を付着させる。
【００２５】
ここで、撥水剤としては、特に限定されず、フッ素系、シリコン系、ワックス系などの撥水剤が例示される。また、撥水剤をバインダー樹脂とともに織編物に付着させることが、撥水性の耐久性を高める上で好ましい。かかる撥水剤としては、繊維との接触角が９０度以下（好ましくは７０度以下、さらに好ましくは５０度以下）のものが好適である。該接触角が小さい程ぬれ性がよいため、バインダー樹脂が単糸繊維表面に均一に皮膜する。その結果、撥水性の耐久性が向上するだけでなく織編物のソフトな風合いが損なわれることがない。繊維との接触角が９０度以下のバインダー樹脂としては、メラミン樹脂、エポキシ樹脂、ウレタン樹脂、アクリル系樹脂などが例示される。
【００２６】
また、撥水剤とバインダー樹脂の織編物に対する付着量としては、各々樹脂固形分重量基準で、撥水剤０．０１〜４０ｇ／ｍ２（より好ましくは１〜１０ｇ／ｍ２）、バインダー樹脂０．０１〜４０ｇ／ｍ２（より好ましくは１〜１０ｇ／ｍ２）の範囲が適当である。
【００２７】
前記の撥水剤とバインダー樹脂とは、通常両者の配合組成物として織編物に付与される。その際、かかる配合組成物は水系、溶剤系のいずれで構成してもよいが、加工工程の作業環境上水系の方が好ましい。なお、溶剤としては、トルエン、イソプロピルアルコール、ジメチルホルムアミド、メチエチルケトン、酢酸エチルなどが例示される。この配合組成物には、エポキシ系などの架橋剤を併用してもよい。さらに、織編物に対する付着性を向上させる等の目的で適当な添加剤をさらに配合してもよい。
【００２８】
前記の撥水剤、または撥水剤とバインダー樹脂とを織編物に付着させる方法としては、例えばグラビアロール法、キスロール法、泡加工法、ロータリスクリーン捺染法、フラットスクリーン法、ローラー捺染法等が例示される。また、撥水剤の塗布に際しては、撥水剤が織編物の反対面までは浸透しないよう、かつ撥水剤が付与された面において隣接する撥水性部分（多角形）の辺と辺とが接触しないように、撥水剤を含む配合組成物の粘度、スキージ等による織編物への付与圧力、捺染速度を適宜調整する必要がある。なお、前述のように、撥水剤を織編物の両面に付与してもよいが、織編物の片面にのみ付与することが好ましい。また、前述のように撥水剤の織編物の厚さ方向への浸透度合は、撥水剤が付与された面から厚さの１／２以下（より好ましくは１／５以下）であることが好ましい。
【００２９】
かくして得られた織編物において、撥水剤が、多角形が角部で連続するパターンで付着しているので、汗等の水は島状の非撥水部を通して、すみやかに厚み方向に拡散する。その結果、撥水剤が付与された面には水がほとんど残らないので、ぬれ感は低減される。同時に厚さ方向に拡散した水はすぐ蒸発するので速乾効果も得られる。また、多角形同士が角部で点接触しているので、縦横格子状や線状などの従来のパターンに比べてソフトな風合いが得られる。
【００３０】
本発明の織編物は、スポーツ衣料、インナー衣料、紳士衣料、婦人衣料などの繊維製品として好適に使用することができる。
【００３１】
なお、本発明の織編物には、必要に応じて通常のアルカリ減量加工が施されてもよい。さらには、常法の起毛加工、紫外線遮蔽あるいは、抗菌剤、消臭剤、防虫剤、蓄光剤、再帰反射剤、マイナスイオン発生剤等の機能を付与する各種加工を付加適用してもよい。
【実施例】
【００３２】
以下、実施例をあげて本発明を詳細に説明するが、本発明はこれらによって何ら限定されるものではない。なお、実施例中の各物性は下記の方法により測定したものである。
次に本発明の実施例及び比較例を詳述するが、本発明はこれらによって限定されるものではない。
【００３３】
（１）ぬれ感
まず、アクリル板上に水０．３ｃｃをおき、１０ｃｍ四角に裁断した織編物をその上にのせ、２．９ｍＮ／ｃｍ２（０．３ｇｆ／ｃｍ２）の荷重をかけながら３０秒間織編物に十分吸水させた後、男女各５名ずつ計１０名のパネラー上腕部にその吸水させた織編物をのせ、ぬれ感の官能評価を行った。評価は、ぬれ感の点で極少（最良）、少、中、大の４段階に評価した。なお、アクリル板上においた０．３ｍｌの水量は、１０ｃｍ角の布帛全面にぬれ拡がるに十分な量であった。
（２）乾燥性  
まず、１０ｃｍ四角に裁断した織編物の初期質量（Ａ）を測定し、その織編物を３２℃一定の水平に置かれた恒温板上にのせ、織編物裏面から定量ポンプで０．２ｃｃ／分の速度で１０分間送水し、布帛に過剰な水分を与える。１０分後に送水を停止し、この時の織編物質量（Ｂ）を測定し、３２℃一定の恒温室に間放置する。１０分間の放置後、再び織編物質量（Ｃ）を測定し、以下の式によって乾燥性の評価を行った。
乾燥性（％）＝（（Ｂ−Ｃ）／（Ｂ−Ａ））×１００
なお、これで表される乾燥性は０〜１００までの値であり、数値が大きいほどより乾燥性が高いことを表す。ここに示した乾燥性評価法は、運動開始と共に発汗し始め、運動終了後発汗が止まることを想定した実験系評価法であり、織編物に吸水される汗量が２００ｇ／ｍ２・ｈｒ程度の運動を１時間行い、その後１０分間休息したことを想定したものである。布帛に吸水される汗量が２００ｇ／ｍ２・ｈｒ程度の運動とは、バスケットボールやテニス、ランニング等の運動を１時間程度真剣に行ったと考えれば良く、通常市販の綿Ｔシャツを上衣に着用していた場合、綿Ｔシャツは汗でぐっしょりぬれた状態となる。
（３）吸水性
ＪＩＳ Ｌ１０１８Ａ法（滴下法）の吸水速度に関する試験方法に準じて測定した。水平な試料面に滴下された１滴の水滴が吸収される時間を示した。
（４）洗濯耐久性
通常の家庭洗濯機で洗濯を行い、初期の性能から半減した際の洗濯回数を評価した。
（５）織編物の風合い
３０ｃｍ四角の織編物を男女各５名ずつ計１０名のパネラーが目隠しした状態で官能評価を行った。ソフト性の点から、ソフト（最良）、ややソフト、ややかたい、かたいの４段階に評価した。
（６）厚み
織物については、その厚さをＪＩＳ  Ｌ  １０９６−１９９８、６．５の厚さ測定法により、編物については、その厚さをＪＩＳ  Ｌ  １０１８−１９９８、６．５の厚さ測定法により測定する。
（７）接触角
接触角測定装置（エルマ販売（株）製）により、バインダー樹脂と通常のポリエチレンテレフタレート繊維との接触角を測定した。
【００３４】
［実施例１］
経糸として、総繊度１９０ｄｔｅｘ／４８ｆｉｌの通常のポリエチレンテレフタレート仮撚捲縮加工糸、緯糸として、総繊度１９０ｄｔｅｘ／４８ｆｉｌの通常のポリエチレンテレフタレート仮撚捲縮加工糸（１：１使い）を用い、緯二重織物（生機の経糸密度１００本／２．５４ｃｍ、生機の緯糸密度１６０本／２．５４ｃｍ）を織成した後、８０℃で精錬後、１３０℃３０分間通常の染色加工を施し、親水剤（高松油脂（株）製ＳＲ−１０００）を５％ｏｗｆ用いて１３０℃３０分間親水化処理を行い、乾燥、セットを行った。
【００３５】
次いで、該織物の片面に、下記の処方からなる処理液を約１５ｇ／ｍ２の塗布量となるよう、図１に示す市松格子状パターン（四角形のサイズ１ｍｍ×１ｍｍ、塗布部面積比率５０％）でグラビア転写方式にて塗布し、その後、１２０℃で乾燥した後、１６０℃で４５秒の乾熱処理を行い、織物を得た。
【００３６】
［処理液の組成］
・水  ９１．６重量％
・  フッ素系撥水剤  ８重量％
（旭硝子（株）製「アサヒガードＡＧ７１０」）
・  メラミン系バインダー樹脂  ０．３重量％
（住友化学（株）製「スミテックス  レジンＭ−３」  接触角６７．５度）
・  触媒  ０．１重量％
（スミテックス  アクセレーター  ＡＣＸ）
得られた織物において、経糸密度１４０本／２．５４ｃｍ、生機の緯糸密度１８０本／２．５４ｃｍ、厚み０．５ｍｍ、ぬれ感中〜少、吸水性１．４秒、乾燥性７２％、洗濯耐久性３０回、風合いややかたいであった。
【００３７】
［実施例２］
実施例１において、緯糸として、微細孔形成剤として３−カルボメトキシ・ベンゼンスルホン酸Ｎａ−５−カルボン酸Ｎａ（テレフタル酸ジメチルに対して１．３モル％）を含むポリエチレンテレフタレートからなる総繊度１９０ｄｔｅｘ／４８ｆｉｌの仮撚捲縮加工糸（１：１使い）に変更し、染色加工の直前に、濃度３５ｇ／リットルの水酸化ナトリウム水溶液中（温度９５℃）でアルカリ減量加工することにより単糸繊維表面に深さ約０．０１〜１０μｍの凹凸を形成すること以外は実施例１と同様にした。
【００３８】
得られた織物において、経糸密度１４０本／２．５４ｃｍ、生機の緯糸密度１８０本／２．５４ｃｍ、厚み０．５ｍｍ、ぬれ感極少、吸水性０．３秒、乾燥性８９％、洗濯耐久性５０回、風合いソフトであった。
【００３９】
［実施例３］
実施例１において、緯糸として、単糸繊維の横断面形状が図３に示すような四つ山扁平形状を有する、総繊度１９０ｄｔｅｘ／４８ｆｉｌの通常のポリエチレンテレフタレート仮撚捲縮加工糸を用いること以外は実施例１と同様にした。
【００４０】
得られた織物において、経糸密度１４０本／２．５４ｃｍ、生機の緯糸密度１８０本／２．５４ｃｍ、厚み０．５ｍｍ、ぬれ感極少、吸水性０．４秒、乾燥性８６％、洗濯耐久性４５回、風合いソフトであった。
【００４１】
［実施例４］
実施例１において、市松格子状パターンの四角形のサイズを０．４ｍｍ×０．４ｍｍに変更すること以外は実施例１と同様にした。
【００４２】
得られた織物において、経糸密度１４０本／２．５４ｃｍ、生機の緯糸密度１８０本／２．５４ｃｍ、厚み０．５ｍｍ、ぬれ感中、吸水性１．５秒、乾燥性４２％、洗濯耐久性５回、風合いややかたいであった。
【００４３】
［実施例５］
実施例１において、市松格子状パターンの四角形のサイズを３ｍｍ×３ｍｍ（塗布部面積比率５０％）に変更すること以外は実施例１と同様にした。
【００４４】
得られた織物において、経糸密度１４０本／２．５４ｃｍ、生機の緯糸密度１８０本／２．５４ｃｍ、厚み０．５ｍｍ、ぬれ感中、吸水性１．８秒、乾燥性４３％、洗濯耐久性５回、風合いややかたいであった。
【００４５】
［比較例１］
実施例１において、撥水剤の付着パターンを図２に示す縦横格子状（撥水部の巾１ｍｍ、非撥水部の巾２ｍｍ、塗布部面積比率５０％）に変更すること以外は実施例１と同様にした。
【００４６】
得られた織物において、経糸密度１４０本／２．５４ｃｍ、生機の緯糸密度１８０本／２．５４ｃｍ、厚み０．５ｍｍ、ぬれ感中〜少、吸水性１．４秒、乾燥性７２％、洗濯耐久性３０回、風合いかたいであった。
【００４７】
［比較例２］
実施例１において、撥水剤の付着パターンをドット状（ドットの直径１ｍｍ、ドット同士は距離１ｍｍをあけて非連続、塗布部面積比率５０％）に変更すること以外は実施例１と同様にした。
【００４８】
得られた織物において、経糸密度１４０本／２．５４ｃｍ、生機の緯糸密度１８０本／２．５４ｃｍ、厚み０．５ｍｍ、ぬれ感大、吸水性１．０秒、乾燥性３５％、洗濯耐久性５回、風合いかたいであった。
【産業上の利用可能性】
【００４９】
本発明によれば、ソフトな風合いを損なわずぬれ感の少ない織編物およびかかる織編物を用いてなるスポーツ衣料、インナー衣料、紳士衣料、婦人衣料などの繊維製品が提供され、その工業的価値は極めて大である。
【図面の簡単な説明】
【００５０】
【図１】本発明において、採用することのできる撥水剤付着パターンの一例（四角形が角部で連続するパターン）を模式的に示すものであり、黒塗部が撥水部である。
【図２】従来の縦横格子状パターンを模式的に示すものであり、黒塗部が撥水部である。
【図３】本発明において、採用することのできる単糸繊維の横断面形状の一例（四つ山扁平形状）を模式的に示すものである。
【図１】
2005336633.tif 000003
【図２】
2005336633.tif 000004
【図３】
2005336633.tif 000005